ГИПСОВЫЕ КОМПОЗИЦИИ С НАФТАЛИНСУЛЬФОНАТОМ И МОДИФИКАТОРАМИ

1. Суспензия гипса, включающая:
воду;
кальцинированный гипс;
нафталинсульфонатную диспергирующую добавку и
по меньшей мере один модификатор, химическое строение которого повышает эффективность указанной нафталинсульфонатной диспергирующей добавки.
2. Суспензия гипса по п.1, где указанный модификатор выбран из группы, состоящей из извести, кальцинированной соды, карбонатов, силикатов, фосфатов, фосфонатов и их сочетаний.
3. Суспензия гипса по п.2, где указанный модификатор представляет собой кальцинированную соду.
4. Суспензия гипса по п.1, где указанный модификатор присутствует в концентрациях от приблизительно 0,1 до приблизительно 0,25 мас.% в расчете на сухую массу указанного кальцинированного гипса.
5. Суспензия гипса по п.1, где рН указанной суспензии составляет менее приблизительно 9.
6. Суспензия гипса по п.1, где указанная нафталинсульфонатная диспергирующая добавка присутствует в количествах от приблизительно 0,05 до приблизительно 0,5 мас.% в расчете на сухую массу указанного кальцинированного гипса.
7. Суспензия гипса по п.1, где указанная вода присутствует в соотношении к сухой массе указанного кальцинированного гипса, составляющем от приблизительно 0,4 до приблизительно 0,8.
8. Гипсовая панель, включающая:
по меньшей мере один облицовочный материал;
гипсовый внутренний слой, включающий гидратированную суспензию гипса по п.1.
9. Гипсовая панель по п.8, где указанный модификатор выбран из группы, состоящей из извести, кальцинированной соды, карбонатов, силикатов, фосфатов, цемента и их сочетаний.
10. Гипсовая панель по п.9, где указанный модификатор представляет собой кальцинированную соду.
11. Гипсовая панель по п.8, где указанный модификатор присутствует в концентрациях от приблизительно 0,05 до приблизительно 0,25 мас.% в расчете на сухую массу указанного кальцинированного гипса.
12. Гипсовая панель по п.8, где указанная нафталинсульфонатная диспергирующая добавка присутствует в количествах от приблизительно 0,05 до приблизительно 0,5 мас.% в расчете на сухую массу указанного кальцинированного гипса.
13. Гипсовая панель по п.8, где указанная вода присутствует в соотношении к сухой массе указанного кальцинированного гипса, составляющем от приблизительно 0,4 до приблизительно 0,6.
14. Способ изготовления суспензии гипса, включающей нафталинсульфонатную диспергирующую добавку, включающий:
выбор модификатора, химическое строение которого повышает эффективность указанной нафталинсульфонатной диспергирующей добавки;
объединение модификатора, нафталинсульфонатной диспергирующей добавки, воды и кальцинированного гипса для получения суспензии гипса.
15. Способ по п.14, где модификатор выбран из группы, состоящей из извести, кальцинированной соды, карбонатов, силикатов, фосфатов и цемента.
16. Способ по п.14, где указанная стадия объединения дополнительно включает объединение нафталинсульфонатной диспергирующей добавки и модификатора с водой перед добавлением кальцинированного гипса.